(57)【要約】【課題】工程数の増加がなく工程を簡略化できて、高段差を有する基板上に層内レンズを、均一で同じレンズ形状に形成できて、集光率の向上と集光ムラおよび受光感度ムラの改善を更に行う。【解決手段】従来のように工程数を増やしてポジ型感光性Ｉ線レジスト膜１２ａの表面を平坦化することなく、照射光量を平面位置に応じて制御された透過率階調マスクとしてのガラスマスク１５を用いて、膜厚が変化したポジ型感光性Ｉ線レジスト膜１２ａに対して直に均一なレンズ形状を形成できるので工程が簡略化できる。また、照射光量を平面位置に応じて制御されたガラスマスク１５を用いて、最も周辺回路領域３側の層内レンズ１２と有効画素領域２の中央部の層内レンズ１２とを含む複数の層内レンズ１２のレンズ形状が同一になるようにパターンニングを行う。【選択図】図４
2012156212.tif 000002
【特許請求の範囲】
【請求項１】
半導体基板または半導体層に、入射光を撮像する有効画素領域とその周辺の周辺回路領域を形成し、該有効画素領域と該周辺回路領域に層間絶縁膜を成膜する工程と、
該周辺回路領域の層間絶縁膜上に金属層を形成する金属層形成工程と、
該金属層および該層間絶縁膜上に感光性材料膜を成膜する感光性材料膜成膜工程と、
該有効画素領域の感光性材料膜に対して、照射光量を平面位置に応じて制御された透過率階調マスクを用いて、最も該周辺回路領域側の層内レンズと該有効画素領域の中央部の層内レンズとを含む複数の層内レンズのレンズ形状が同一になるようにパターンニングを行うパターンニング工程とを有する固体撮像素子の製造方法。
【請求項２】
請求項１に記載の固体撮像素子の製造方法において、
前記パターンニングが行われたレンズ形状の感光性材料膜に対して全面露光を行って、残った感光材の光吸収特性を失わせて、前記有効画素領域の層間絶縁膜上に前記複数の層内レンズを各画素に対応させて２次元状に形成する層内レンズ形成工程を更に有する固体撮像素子の製造方法。
【請求項３】
請求項１に記載の固体撮像素子の製造方法において、
前記パターンニングが行われたレンズ形状の感光性材料膜に対して熱処理を行って樹脂硬化させて、前記有効画素領域の層間絶縁膜上に前記複数の層内レンズを各画素に対応させて２次元状に形成する層内レンズ形成工程を更に有する固体撮像素子の製造方法。
【請求項４】
請求項１に記載の固体撮像素子の製造方法において、
前記透過率階調マスクは、遮光材のドットパターン密度により透過光量を位置によって調整可能である固体撮像素子の製造方法。
【請求項５】
請求項１に記載の固体撮像素子の製造方法において、
前記パターンニング工程において、前記有効画素領域の中央部から端部に向かうほど前記感光性材料膜の膜厚が厚くなるに従って、該感光性材料膜の現像時の膜減り量が大きくなるように前記透過率階調マスクの光開口率を大きく設定して前記複数の層内レンズのレンズ形状を形成する固体撮像素子の製造方法。
【請求項６】
請求項１に記載の固体撮像素子の製造方法において、
前記感光性材料膜として、照射光量の増加に伴ってレジスト残膜量が、パターン形成用の感光性材料膜に比べて徐々に低下していく特性を有する感光性材料膜を用いる固体撮像素子の製造方法。
【請求項７】
請求項１に記載の固体撮像素子の製造方法において、
前記金属層の層厚は、０．２μｍ以上１．５μｍ以下である固体撮像素子の製造方法。
【請求項８】
請求項１に記載の固体撮像素子の製造方法において、
前記感光性材料膜は、ポジ型感光性材料膜であって、３６５ｎｍ以上４３６ｎｍ以下の波長光に対する光吸収特性を有する感光基とアルカリ現像液に可溶な樹脂とを含んでいる固体撮像素子の製造方法。
【請求項９】
請求項１に記載の固体撮像素子の製造方法において、
前記感光性材料膜として、感光性ポリイミド膜、酸化金属を含有したポリイミド膜またはアクリル樹脂膜を用いる固体撮像素子の製造方法。
【請求項１０】
請求項１に記載の固体撮像素子の製造方法において、
前記感光性材料膜の膜厚は、０．２μｍ以上１．２μｍである固体撮像素子の製造方法。
【請求項１１】
請求項１に記載の固体撮像素子の製造方法において、
前記感光性材料膜における可視光での光屈折率は、１．４以上２．２以下である固体撮像素子の製造方法。
【請求項１２】
請求項１に記載の固体撮像素子の製造方法において、
前記感光性材料膜は透明膜である固体撮像素子の製造方法。
【請求項１３】
請求項１に記載の固体撮像素子の製造方法において、
前記金属層形成工程の後に、前記金属層および前記層間絶縁膜上に透明膜を成膜する透明膜成膜工程をさらに有し、前記感光性材料膜成膜工程は、該透明膜上に感光性材料膜を成膜する固体撮像素子の製造方法。
【請求項１４】
請求項１３に記載の固体撮像素子の製造方法において、
前記透明膜としては、ＳｉＯ２膜、ＳｉＯＮ膜またはＳｉＮ膜を用いる固体撮像素子の製造方法。
【請求項１５】
請求項１〜１４のいずれかに記載の固体撮像素子の製造方法により製造された固体撮像素子であって、
最も前記周辺回路領域側の層内レンズと前記有効画素領域の中央部の層内レンズとを含む複数の層内レンズのレンズ形状が同一である固体撮像素子。
【請求項１６】
半導体基板または半導体層に、入射光を撮像する有効画素領域とその周辺の周辺回路領域が設けられ、該有効画素領域と該周辺回路領域に層間絶縁膜が設けられ、該周辺回路領域の層間絶縁膜上に金属層が設けられて該有効画素領域の層間絶縁膜と該周辺回路領域の金属層との間に段差が形成され、該有効画素領域の層間絶縁膜上に複数の層内レンズが各画素に対応して２次元状に設けられた固体撮像素子において、
最も該周辺回路領域側の層内レンズと該有効画素領域の中央部の層内レンズとを含む該複数の層内レンズのレンズ形状が同一である固体撮像素子。
【請求項１７】
請求項１５または１６に記載の固体撮像素子において、
前記レンズ形状はレンズ径およびレンズ高さである固体撮像素子。
【請求項１８】
請求項１６に記載の固体撮像素子において、
前記層内レンズにおける可視光での光屈折率は、１．４以上２．２以下である固体撮像素子。
【請求項１９】
請求項１６に記載の固体撮像素子において、
前記金属層の層厚は、０．２μｍ以上１．５μｍ以下である固体撮像素子。
【請求項２０】
請求項１６に記載の固体撮像素子において、
前記層内レンズは、感光性ポリイミド膜、酸化金属を含有したポリイミド膜またはアクリル樹脂膜である固体撮像素子。
【請求項２１】
請求項１６に記載の固体撮像素子において、
前記金属層および前記層間絶縁膜上に透明膜がさらに成膜されており、前記層間絶縁膜上に該透明膜を介して前記複数の層内レンズが設けられている固体撮像素子。
【請求項２２】
請求項２１に記載の固体撮像素子において、
前記透明膜は、ＳｉＯ２膜、ＳｉＯＮ膜またはＳｉＮ膜である固体撮像素子。
【請求項２３】
請求項１５〜２２のいずれかに記載の固体撮像素子を画像入力デバイスとして撮像部に用いた電子情報機器。
【発明の詳細な説明】
【技術分野】
【０００１】
本発明は、被写体からの光が集光されて入射され、この入射光を光電変換して撮像する複数の受光部が２次元状に設けられた固体撮像素子およびその製造方法、この固体撮像素子を画像入力デバイスとして撮像部に用いた例えばデジタルビデオカメラおよびデジタルスチルカメラなどのデジタルカメラや、監視カメラなどの画像入力カメラ、スキャナ装置、ファクシミリ装置、テレビジョン電話装置、カメラ付き携帯電話装置などの電子情報機器に関する。
【背景技術】
【０００２】
従来より、ＣＣＤ（電荷結合素子）イメージセンサやＣＭＯＳ（相補型金属酸化膜半導体）イメージャなどの従来の固体撮像素子は、各種映像機器の画像入力用の撮像デバイスとして広く利用されている。これらの固体撮像素子の製造方法としては、光を受光して電気信号に変換する複数の受光部（複数の光電変換部）が配列された有効画素領域および、ロジック回路を有する周辺回路領域を、シリコンウエハに形成する。その後、層内マイクロレンズ工程と呼ばれる工程に移行する。この層内マイクロレンズ工程では、上記複数の光電変換部が配列された有効画素領域と上記周辺回路部とが形成された半導体基板上にポリイミド樹脂、酸化金属を含有したポリイミド樹脂、またはアクリル樹脂をスピンコートして、フォトリソグラフィ技術により矩形に形成した後に所定のレンズ形状に加工している。
【０００３】
近年、上記ＣＣＤイメージセンサや上記ＣＭＯＳイメージャなどの従来の固体撮像素子では、高繊細な画像を撮影するために画素数が増大する一方において、撮像機器の小型化などに伴って１画素の大きさが微細化されてきている。さらに、高機能の画像処理回路などを一つのチップ内に形成するため、上記複数の受光部が配列された有効画素領域と上記周辺回路部とにおける層内レンズ形成工程前での半導体基板の段差が益々大きくなっている。
【０００４】
このため、従来の固体撮像素子において、撮像信号の輝度を向上するための集光率の向上と、画質を向上させるための画素毎の感度ムラの防止とが困難になってきている。この課題を解決するために、固体撮像素子の製造方法における上記層内レンズ形成工程が非常に重要な工程であり、上記層内レンズに関して、有効画素領域と周辺回路領域との高段差を有する基板上において、チップ内またはウエハ面内で均一な膜厚で且つ集光率向上を図るためには、チップ内またはウエハ面内で略均一な膜形成が要求されている。
【０００５】
以下、有効画素領域と周辺回路領域との高段差を有し且つ大パターン部を有する凸凹パターンが形成された半導体ウエハ上にレジストパターンを形成する従来例について、図５に従って簡単に説明する。なお、ここでは、その一例として上記ＣＣＤイメージセンサの層内レンズ形成工程について説明する。
【０００６】
図５は、従来のＣＣＤイメージセンサにおける層内レンズ形成工程の前工程を含む各工程を説明するための要部縦断面図である。
【０００７】
まず、図５（ａ）に示すように、シリコン基板１０１からなる半導体ウエハに対して、ＳｉＯ２およびＳｉＮ膜を成膜した後、シリコン基板１０１上に、フォトリソグラフィ、ドライエッチングおよびロコス酸化を行って領域分離用のロコス酸化膜１０２を形成して、このロコス酸化膜１０２を境として有効画素領域１０３およびその周辺の周辺回路部１０４を形成する。
【０００８】
次に、フォトリソグラフィおよびイオン注入を繰り返し行って、有効画素領域１０２においてマトリクス状に配列された複数の受光部１０５および、列方向の複数の受光部１０５毎に各受光部１０５に隣接した電荷転送部１０６をそれぞれ形成する。
【０００９】
続いて、シリコン基板１０１上にゲート絶縁膜１０７を介してＣＶＤ（Ｃｈｅｍｉｃａｌ  Ｖａｐｏｒ  Ｄｅｐｏｓｉｔｉｏｎ）法によってポリシリコンを成膜した後に、フォトリソグラフィーおよびドライエッチングを行って、電荷転送部１０６の上方に転送電極１０８を形成する。
【００１０】
その後、転送電極１０８上を覆うように、遮光膜１０９となるアルミニウム，アルミニウム合金、チタン、あたはタングステンなどの高融点金属を、スパッタ法によって単層または複層に形成する。さらに、フォトリソグラフィおよびドライエッチングを行って、受光部１０５上の遮光膜１０９を開口させる。
【００１１】
さらに、ＢＰＳＧ（ホウ素リンシリケートガラス）膜およびＳｉＯ２膜をプラズマＣＶＤ法を用いて形成し、その後、高温過熱によるリフロー処理およびＣＭＰを行ってその表面が平坦な層間絶縁膜１１０を形成する。
【００１２】
さらに、層間絶縁膜１１０上に、アルミニウム、アルミニウム合金、チタンまたはタングステンなどの高融点金属層をスパッタ法によって単層または複層に形成する。その後、フォトリソグラフィおよびドライエッチングを行って、ロコス酸化膜１０２上に金属配線１１１を形成する。この金属配線１１１の膜厚は１．０μｍ程度であるが、考えられる範囲として０．５μｍ〜１．５μｍ程度が品種によって使い分けられて形成される。さらに、これらの層間絶縁膜１１０および金属配線１１１上に保護膜としての透明膜１１２を形成する。
【００１３】
次に、図５（ｂ）に示すように、層内レンズを形成するためのポジ型感光性Ｉ線レジスト膜１１３ａを透明膜１１２上にスピン塗布法によって０．８μｍの膜厚で形成する。その際に、ポジ型感光性Ｉ線レジスト１１３ａの膜厚は、下地の段差（金属配線１１１の膜厚）１．０μｍよりも薄いため、有効画素領域１０３における周辺回路領域１０４側の端では、金属配線１１１の段差の影響によってポジ型感光性Ｉ線レジスト１１３ａの膜厚が厚く、有効画素領域１０３の中央部分に近づくに連れてその膜厚が薄くなっている。
【００１４】
続いて、図５（ｃ）に示すように、層内レンズを形成するためのガラスマスク１１４と波長３６５ｎｍのＩ線ステッパー（図示せず）とを用いてポジ型感光性Ｉ線レジスト１１３ａを露光する。その後、アルカリ現像液を用いて６０秒間パドル現像を行った後に、３０秒間純水で水洗を行う。
その結果、図５（ｄ）に示すように、有効画素領域１０３には、レジストパターン１１３ｂが形成される。このレジストパターン１１３ｂの高さおよび線幅は、塗布後のポジ型感光性Ｉ線レジスト１１３ａの膜厚が有効画素領域１０３の端から中央部分に向かって徐々に薄くなっているために、その膜厚に有効画素領域１０３内でバラツキが生じる。
【００１５】
次に、図５（ｅ）において、レジストパターン１１３ｂに対してホットプレートで熱処理を行い、角部分をだれさせて凸レンズ形状のレジストパターン１１３ｃを形成する。その際に、このレジストパターン１１３ｃは、現像前のレジストパターン１１３ｂの形状を引き継いで厚さが異なっており、これによって、有効画素領域１０３内で高さ、線幅およびレンズ曲率にバラツキが生じてしまう。さらに、上記熱処理を行った際に、レジストパターン１１３ｃの膜厚が厚いとリフロー後の線幅も大きくなるため、有効画素領域１０３の端では、凸レンズ形状のレジストパターン１１３ｃ同士がくっ付く場合もある。
【００１６】
このように、図５（ｅ）に示すように、上記従来の固体撮像素子１００においては、有効画素領域１０３の端部では線幅が大きく且つ高さも高い層内レンズ１１３ｄが形成されており、一部の層内レンズ１１３ｄ同士がくっ付いている。近年の画素数の拡大によって画素ピッチも小さくなっており、有効画素領域１０３全体でレンズ寸法としてレンズ径およびレンズ高さが均一な層内レンズ１３ｄを形成することが、益々困難になってきている。
【００１７】
したがって、この従来例においては、有効画素領域１０３内の端と中央部分とでポジ型感光性Ｉ線レジスト１１３ａの膜厚が異なることから、有効画素領域１０３内の端と中央部分とで層内レンズ１１３ｄのレンズ形状（レジストパターン１１３ｃ）にもバラツキが発生して、レンズの基板側への集光深度のバラツキからＣＣＤイメージセンサである固体撮像素子１００の集光率のバラツキや受光感度ムラなどの各種問題が発生する。
【００１８】
これを解決するために、有効画素領域１０２と周辺回路部１０３間で高段差を有するシリコン基板１０１上に均一な層内レンズ１１３ｄを形成する技術が特許文献１に開示されている。
【００１９】
図６（ａ）〜図６（ｃ）は、特許文献１に開示されている従来の固体撮像素子の製造方法における層内レンズ形成工程の各工程を説明するための要部縦断面図である。
【００２０】
まず、図６（ａ）に示すように、有効画素領域２０１と周辺回路領域２０２上に均一に感光性材料２０３を塗布して表面を平坦化する。さらに、周辺回路領域２０２上のみをマスク２０４で覆い、有効画素領域２０１の全域を露光・現像することにより、有効画素領域２０１で均一に薄膜化して表面が平坦な感光性材料２０３ａとする。
【００２１】
次に、図６（ｂ）に示すように、有効画素領域２０１上に層内レンズパターンを有するマスク２０５により露光・現像することで、高さが均一な島状の感光性材料２０３ｂをパターン形成される。
【００２２】
さらに、図６（ｃ）に示すように、熱処理にてリフローすることにより、感光性材料２０３ｂをレンズ形状にだれさせてチップ内で均一な層内レンズ２０３ｃを形成する。これによって、入射光を受光部２０６に集光させる層内レンズ２０３ｃが均一に得ることができる。このようにして、従来の固体撮像素子２００が製造される。
【先行技術文献】
【特許文献】
【００２３】
【特許文献１】特開２０１０−１０３３１号公報
【発明の概要】
【発明が解決しようとする課題】
【００２４】
しかしながら、上記特許文献１に開示された従来の個体撮像素子２００の製造方法における層内レンズ形成工程においては、露光・現像だけで表面が平坦な感光性材料２０３ａを得ているものの、この場合の膜減り誤差を考慮すると、均一なレンズ形状（レンズ径およびレンズ高さ）を得るところまでは全く至っておらず、しかも、工程数が増加して複雑化するという問題がある。
【００２５】
本発明は、上記従来の問題を解決するもので、工程数の増加がなく工程を簡略化できて、高段差を有する基板上に層内レンズを、均一で同じレンズ形状に形成できて、集光率の向上と集光ムラおよび受光感度ムラの改善を行うことができる固体撮像素子およびその製造方法、この固体撮像素子を画像入力デバイスとして撮像部に用いた例えばカメラ付き携帯電話装置などの電子情報機器を提供することを目的とする。
【課題を解決するための手段】
【００２６】
本発明の固体撮像素子の製造方法は、半導体基板または半導体層に、入射光を撮像する有効画素領域とその周辺の周辺回路領域を形成し、該有効画素領域と該周辺回路領域に層間絶縁膜を成膜する工程と、該周辺回路領域の層間絶縁膜上に金属層を形成する金属層形成工程と、該金属層および該層間絶縁膜上に感光性材料膜を成膜する感光性材料膜成膜工程と、該有効画素領域の感光性材料膜に対して、照射光量を平面位置に応じて制御された透過率階調マスクを用いて、最も該周辺回路領域側の層内レンズと該有効画素領域の中央部の層内レンズとを含む複数の層内レンズのレンズ形状が同一になるようにパターンニングを行うパターンニング工程とを有するものであり、そのことにより上記目的が達成される。
【００２７】
また、好ましくは、本発明の固体撮像素子の製造方法において、前記パターンニングが行われたレンズ形状の感光性材料膜に対して全面露光を行って、残った感光材の光吸収特性を失わせて、前記有効画素領域の層間絶縁膜上に前記複数の層内レンズを各画素に対応させて２次元状に形成する層内レンズ形成工程を更に有する。
【００２８】
さらに、好ましくは、本発明の固体撮像素子の製造方法において、前記パターンニングが行われたレンズ形状の感光性材料膜に対して熱処理を行って樹脂硬化させて、前記有効画素領域の層間絶縁膜上に前記複数の層内レンズを各画素に対応させて２次元状に形成する層内レンズ形成工程を更に有する。
【００２９】
さらに、好ましくは、本発明の固体撮像素子の製造方法における透過率階調マスクは、遮光材のドットパターン密度により透過光量を位置によって調整可能である。
【００３０】
さらに、好ましくは、本発明の固体撮像素子の製造方法におけるパターンニング工程において、前記有効画素領域の中央部から端部に向かうほど前記感光性材料膜の膜厚が厚くなるに従って、該感光性材料膜の現像時の膜減り量が大きくなるように前記透過率階調マスクの光開口率を大きく設定して前記複数の層内レンズのレンズ形状を形成する。
【００３１】
さらに、好ましくは、本発明の固体撮像素子の製造方法における感光性材料膜として、照射光量の増加に伴ってレジスト残膜量が、パターン形成用の感光性材料膜に比べて徐々に低下していく特性を有する感光性材料膜を用いる。
【００３２】
さらに、好ましくは、本発明の固体撮像素子の製造方法における金属層の層厚は、０．２μｍ以上１．５μｍ以下である。
【００３３】
さらに、好ましくは、本発明の固体撮像素子の製造方法における感光性材料膜は、ポジ型感光性材料膜であって、３６５ｎｍ以上４３６ｎｍ以下の波長光に対する光吸収特性を有する感光基とアルカリ現像液に可溶な樹脂とを含んでいる。
【００３４】
さらに、好ましくは、本発明の固体撮像素子の製造方法における感光性材料膜として、感光性ポリイミド膜、酸化金属を含有したポリイミド膜またはアクリル樹脂膜を用いる。
【００３５】
さらに、好ましくは、本発明の固体撮像素子の製造方法における感光性材料膜の膜厚は、０．２μｍ以上１．２μｍである。
【００３６】
さらに、好ましくは、本発明の固体撮像素子の製造方法における感光性材料膜における可視光での光屈折率は、１．４以上２．２以下である。
【００３７】
さらに、好ましくは、本発明の固体撮像素子の製造方法における感光性材料膜は透明膜である。
【００３８】
さらに、好ましくは、本発明の固体撮像素子の製造方法における金属層形成工程の後に、前記金属層および前記層間絶縁膜上に透明膜を成膜する透明膜成膜工程をさらに有し、前記感光性材料膜成膜工程は、該透明膜上に感光性材料膜を成膜する。
【００３９】
さらに、好ましくは、本発明の固体撮像素子の製造方法における透明膜としては、ＳｉＯ２膜、ＳｉＯＮ膜またはＳｉＮ膜を用いる。
【００４０】
本発明の固体撮像素子は、本発明の上記固体撮像素子の製造方法により製造された固体撮像素子であって、最も前記周辺回路領域側の層内レンズと前記有効画素領域の中央部の層内レンズとを含む複数の層内レンズのレンズ形状が同一であり、そのことにより上記目的が達成される。
【００４１】
また、本発明の固体撮像素子は、半導体基板または半導体層に、入射光を撮像する有効画素領域とその周辺の周辺回路領域が設けられ、該有効画素領域と該周辺回路領域に層間絶縁膜が設けられ、該周辺回路領域の層間絶縁膜上に金属層が設けられて該有効画素領域の層間絶縁膜と該周辺回路領域の金属層との間に段差が形成され、該有効画素領域の層間絶縁膜上に複数の層内レンズが各画素に対応して２次元状に設けられた固体撮像素子において、最も該周辺回路領域側の層内レンズと該有効画素領域の中央部の層内レンズとを含む該複数の層内レンズのレンズ形状が同一であり、そのことにより上記目的が達成される。
【００４２】
さらに、好ましくは、本発明の固体撮像素子におけるレンズ形状はレンズ径およびレンズ高さである。
【００４３】
さらに、好ましくは、本発明の固体撮像素子における層内レンズにおける可視光での光屈折率は、１．４以上２．２以下である。
【００４４】
さらに、好ましくは、本発明の固体撮像素子における金属層の層厚は、０．２μｍ以上１．５μｍ以下である。
【００４５】
さらに、好ましくは、本発明の固体撮像素子における層内レンズは、感光性ポリイミド膜、酸化金属を含有したポリイミド膜またはアクリル樹脂膜である。
【００４６】
さらに、好ましくは、本発明の固体撮像素子において、前記金属層および前記層間絶縁膜上に透明膜がさらに成膜されており、前記層間絶縁膜上に該透明膜を介して前記複数の層内レンズが設けられている。
【００４７】
さらに、好ましくは、本発明の固体撮像素子における透明膜は、ＳｉＯ２膜、ＳｉＯＮ膜またはＳｉＮ膜である。
【００４８】
本発明の電子情報機器は、本発明の上記固体撮像素子を画像入力デバイスとして撮像部に用いたものであり、そのことにより上記目的が達成される。
【００４９】
上記構成により、以下、本発明の作用を説明する。
【００５０】
本発明の固体撮像素子の製造方法では、半導体基板または半導体層に、入射光を撮像する有効画素領域とその周辺の周辺回路領域を形成し、有効画素領域と周辺回路領域に層間絶縁膜を成膜する工程と、周辺回路領域の層間絶縁膜上に金属層を形成する金属層形成工程と、金属層および層間絶縁膜上に感光性材料膜を成膜する感光性材料膜成膜工程と、有効画素領域の感光性材料膜に対して、照射光量を平面位置に応じて制御された透過率階調マスクを用いて、最も周辺回路領域側の層内レンズと有効画素領域の中央部の層内レンズとを含む複数の層内レンズのレンズ形状が同一になるようにパターンニングを行うパターンニング工程とを有している。本発明の固体撮像素子は、最も周辺回路領域側の層内レンズと有効画素領域の中央部の層内レンズとを含む複数の層内レンズのレンズ形状が同一となる。
【００５１】
これによって、有効画素領域と周辺回路領域間には金属層によって段差があることに起因して、有効画素領域の中央部から周辺回路領域側になるほど感光性材料膜は厚い膜厚になるが、従来のように工程数を増やして感光性材料膜の表面を平坦化することなく、照射光量を平面位置に応じて制御された透過率階調マスクを用いて、膜厚が変化した感光性材料膜に対して直に均一なレンズ形状を形成できるので工程が簡略化する。また、従来は、感光性材料膜の表面を平坦化するときの膜減り誤差を考えると、均一で同一なレンズ形状を得るところまでは全く至っていないのに対して、本発明では、有効画素領域の感光性材料膜に対して、照射光量を平面位置に応じて制御された透過率階調マスクを用いて、最も周辺回路領域側の層内レンズと有効画素領域の中央部の層内レンズとを含む複数の層内レンズのレンズ形状が同一になるようにパターンニングを行うため、高段差を有する基板上に層内レンズを、均一で同じレンズ形状に形成できて、集光率の向上と集光ムラおよび受光感度ムラの改善を更に行うことが可能となる。
【発明の効果】
【００５２】
以上により、本発明によれば、有効画素領域の感光性材料膜に対して、照射光量を平面位置に応じて制御された透過率階調マスクを用いて、最も周辺回路領域側の層内レンズと有効画素領域の中央部の層内レンズとを含む複数の層内レンズのレンズ形状が同一になるようにパターンニングを行うため、従来のように工程数の増加がなく工程を簡略化できて、高段差を有する基板上に層内レンズを、均一で同じレンズ形状に形成できて、集光率の向上と集光ムラおよび受光感度ムラの改善を更に行うことができる。
【図面の簡単な説明】
【００５３】
【図１】本発明の実施形態１における固体撮像素子の領域構成例を模式的に示す平面図である。
【図２】図１の固体撮像素子のＡ−Ａ’線縦断面図である。
【図３】（ａ）〜（ｄ）は、図２の固体撮像素子の製造方法における層内レンズ形成工程の前工程を含む各工程を説明するための要部縦断面図である。
【図４】本発明の実施形態２として、本発明の実施形態１の固体撮像素子を撮像部に用いた電子情報機器の概略構成例を示すブロック図である。
【図５】従来のＣＣＤイメージセンサにおける層内レンズ形成工程の前工程を含む各工程を説明するための要部縦断面図である。
【図６】（ａ）〜（ｃ）は、特許文献１に開示されている従来の固体撮像素子の製造方法における層内レンズ形成工程の各工程を説明するための要部縦断面図である。
【発明を実施するための形態】
【００５４】
以下に、本発明のレンズおよびその製造方法を固体撮像素子およびその製造方法に適用した場合の実施形態１および、この固体撮像素子の実施形態１を画像入力デバイスとして撮像部に用いた例えばカメラ付き携帯電話装置などの電子情報機器の実施形態２について図面を参照しながら詳細に説明する。なお、各図における構成部材のそれぞれの厚みや長さなどは図面作成上の観点から、図示する構成に限定されるものではない。
【００５５】
（実施形態１）
図１は、本発明の実施形態１における固体撮像素子の領域構成例を模式的に示す平面図である。
【００５６】
図１において、本実施形態１の固体撮像素子１は、一つのチップで構成されており、入射光を受光して電気信号に変換する光電変換機能を有する複数の受光部が２次現状でマトリクス状に配列された撮像領域としての有効画素領域２がチップ中央部に形成されており、その有効画素領域２の周辺部に、信号読み出しおよび電荷転送を制御する駆動回路およびロジック回路を有する周辺回路領域３が設けられている。
【００５７】
図２は、図１の固体撮像素子のＡ−Ａ’線縦断面図である。
【００５８】
図２において、本実施形態１の固体撮像素子１は、半導体基板４の表面層に、領域分離用のロコス酸化膜５が有効画素領域２と周辺回路部３の境界部に設けられている。有効画素領域２において、入射光を光電変換して撮像する複数の受光部６が２次元状でマトリクス状に配列され、複数の受光部６のうち、列方向の複数の受光部６毎に各受光部６に隣接して電荷転送部７がそれぞれ形成されている。電荷転送部７上にゲート絶縁膜８を介して転送電極９が形成されている。さらに、転送電極９上に絶縁膜を介して転送電極９を覆うように遮光膜１０が設けられ、遮光膜１０は受光部６の上方で光窓として開口している。有効画素領域２と周辺回路部３上には、各受光部６と遮光膜１０との段差部内を埋め込んで表面が平坦な層間絶縁膜１１が設けられている。有効画素領域２において、各受光部６の位置に対応するこの層間絶縁膜１１上には、各受光部６にそれぞれ入射光を集光させるための層内レンズ１２がそれぞれ設けられている。一方、周辺回路部３において、ロコス酸化膜５の上方で層間絶縁膜１１上には、周辺回路で接続配線として用いられる遮光機能を兼ねた金属層としての金属配線１３が設けられている。
【００５９】
金属配線１３が形成されている周辺回路領域３と、金属配線１３が形成されていない有効画素領域２との間には、大きな段差が設けられている。金属配線１３の膜厚は、０．２μｍ以上１．５μｍ以下である。この場合、金属配線１３が形成されている周辺回路領域３と、金属配線１３が形成されてはいない有効画素領域２とに０．２μｍ以上１．５μｍ以下の大きな段差が生じることになる。このように、０．２μｍ以上１．５μｍ以下の段差があっても、層内レンズ１２は、有効画素領域２の端から中央にかけて線幅および高さが均一または同一に形成されている。即ち、有効画素領域２内に配列されて形成された複数の層内レンズ１２のうち、最も周辺回路領域３側に位置する層内レンズ１２と、有効画素領域２の中央部に位置する層内レンズ１２とを含む総ての複数の層内レンズ１２は、略同じ所定のレンズ寸法のレンズ形状（レンズ径とレンズ高さ）を有している。これによって、画素ピッチが小さくなって層内レンズ１２の高精細化が図られても、層内レンズ１２の幅および高さの均一性または同一性を保つことができる。この結果、有効画素領域２内の全体での光の集光率を向上させ、画素毎の集光率および受光感度のバラツキをより小さくすることができる。
【００６０】
この層内レンズ１２の樹脂材料としては、感光性ポリイミド膜（例えば１．４）、酸化金属含有の感光性ポリイミド膜（例えば２．０）および感光性アクリル膜（例えば１．６）などの感光性材料膜（ポジ型感光性Ｉ線レジスト膜１２ａ）を選択的に用いることが可能になり、光学設計の観点から、層内レンズ１２の光屈折率を最適に設定することができる。この層内レンズ１２における可視光での光屈折率は、１．４以上２．２以下の範囲内で最適に設定することができる。
【００６１】
また、層内レンズ１２は、フォトリソグラフィ技術としてドットパターンで光開口した透過率階調マスクとしてのガラスマスク１５を用いて紫外線の照射光量を平面位置に応じて制御して、透明な感光性材料膜を所定のレンズ形状に形成する。ガラスマスク１５は、レンズ形状の周囲ほど光透過率がよく、周囲ほど強い光が感光性材料膜に照射されて、断面が上に凸のレンズ形状に形成されるように透過光量が制御される。要するに、このガラスマスク１５では、レンズ中央部分ほど透過する光量が面積的に少なくなるようにドットパターンで構成（光開口率が小）されており、レンズ周囲部ほど透過する光量が面積的に多くなるようにドットパターンで構成（遮光材のクロムのパターン密度、例えばドットパターン密度により透過光量を調整；光開口率が大）されている。このように、このガラスマスク１５は、光開口率が均一でないドットパターンマスクである。また、後述するが、ポジ型感光性Ｉ線レジスト膜１２ａのレジスト膜厚が、有効画素領域２においてレンズ形状（レンズ径およびレンズ高さ）が均一または同一になるように、ポジ型感光性Ｉ線レジスト膜１２ａは有効画素領域２の中央部から周辺回路領域３側になるほど厚い膜厚になっているが、周辺回路領域３側の位置になるほどガラスマスク１５は光開口率が大きく設定して照射光量を増やしている。
【００６２】
要するに、透過率階調マスクとしてのガラスマスク１５に対して、感光性材料膜としてのポジ型感光性Ｉ線レジスト膜１２ａは、照射光量の増加に伴ってレジスト残膜量が、通常のパターン形成用の感光性材料膜に比べて徐々に低下していく特性を有する材慮を用いる。有効画素領域２の中央から周辺回路領域３側に向けて、感光性材料膜としてのポジ型感光性Ｉ線レジスト膜１２ａの膜厚が厚くなるに従って現像時の膜減り量が大きくなるように、周辺回路領域３側に向けてレジスト膜厚に対応するようにドットマスクの光開口率を大きくして各層内レンズ１２を加工している。これによって、金属配線１３が形成されている周辺回路領域３と、金属配線１３が形成されてはいない有効画素領域２とに大きな段差があるにも拘わらず、有効画素領域２に配列して形成された複数の層内レンズ１２は、最も周辺回路領域３側に位置する層内レンズ１２と、有効画素領域２の中央部に位置する層内レンズ１２とを含む総ての複数の層内レンズ１２は、略同じであるかまたは同一の所定のレンズ寸法のレンズ形状（レンズ径およびレンズ高さ）を有している。
【００６３】
ここで、上記構成の固体撮像素子の製造方法について図３（ａ）〜図３（ｄ）を用いて詳細に説明する。
【００６４】
図３（ａ）〜図３（ｄ）は、図２の固体撮像素子の製造方法における層内レンズ形成工程の前工程を含む各工程を説明するための要部縦断面図である。
【００６５】
まず、図３（ａ）に示すように、シリコン基板４からなる半導体ウエハに、ＳｉＯ２膜およびＳｉＮ膜を成膜した後、フォトリソグラフィ、ドライエッチングおよびロコス酸化を行って、シリコン基板４上に、有効画素領域２および周辺回路領域３の境界としてロコス酸化膜５を形成する。
【００６６】
次に、フォトリソグラフィおよびイオン注入を繰り返し行って、受光部６および電荷転送部７を形成する。
【００６７】
続いて、シリコン基板４上にゲート絶縁膜８を介してＣＶＤ法によってポリシリコンを成膜し、その後、フォトリソグラフィおよびドライエッチングを行って、電荷転送部７上にゲート絶縁膜８を介して転送電極９を形成する。
【００６８】
その後、遮光膜９となるチタンまたはタングステンなどの高融点金属を、絶縁膜を介してスパッタ法によって単層または複層に形成する。さらに、フォトリソグラフィおよびドライエッチングを行って、受光部６上の遮光膜９を光窓として開口する。
【００６９】
さらに、受光部６上のゲート絶縁膜８および遮光膜９間の段差部上に、プラズマＣＶＤ法を用いてＢＰＳＧ膜およびＳｉＯ２膜からなる層間絶縁膜１１を形成する。
【００７０】
さらに、層間絶縁膜１１上に、アルミニウムまたはアルミニウム合金をスパッタ法によって単層または複層に形成する。その後、フォトリソグラフィおよびドライエッチングを行って、ロコス酸化膜５上方の層間絶縁膜１１上に、金属層としての金属配線１３を形成する。金属配線１３として、例えばアルミニウム合金を用い、その膜厚を１．０μｍとする。なお、金属配線１３の膜厚は、０．２μｍ〜１．５μｍの範囲から品種によって適宜選択すればよい。
【００７１】
さらに、保護膜としての透明膜１４を、プラズマＣＶＤ法によって金属配線１３を含む基板全面に形成する。なお、透明膜１４の材料としては、ＳｉＯ２膜（屈折率１．４〜１．５）やＳｉＯＮ膜（屈折率１．５〜１．９）やＳｉＮ膜（屈折率１．９〜２．０）などがあり、光学設計の観点から屈折率と膜厚とを最適化する。ここでは、ＳｉＮ膜（屈折率２．０）を０．３μｍの膜厚で形成してパッシベーション膜として用いる。また、透明膜１４の膜厚の範囲は、０．１μｍ〜０．５μｍであることが望ましい。
【００７２】
次に、図３（ｂ）に示すように、層内レンズ１２を形成するためのポジ型感光性Ｉ線レジスト膜１２ａを透明膜１４上の基板全面に、スピン塗布法によって０．８μｍの膜厚で形成する。この際、周辺回路領域３付近では金属配線１３の段差の影響で感光性Ｉ線レジスト膜１２ａの膜厚が厚くなっている。
【００７３】
続いて、図３（ｃ）に示すように、有効画素領域２上に複数の層内レンズ１２を形成するために、前述したように有効画素領域２をドットパターンで光開口したガラスマスク１５と、波長３６５ｎｍのＩ線ステッパーとを用いてポジ型感光性Ｉ線レジスト膜１２ａを露光する。ここで、ガラスマスク１５は、周辺回路領域３側のポジ型感光性Ｉ線レジスト膜１２ａのレジスト膜厚の厚膜変化に対応するように、ドットパターンで光開口したガラスマスク１５の光開口率を面積的に変調させている。
【００７４】
その後、図３（ｄ）に示すように、アルカリ現像液を用いて６０秒間パドル現像を行った後、３０秒間純水で水洗を行う。周辺回路領域３付近のポジ型感光性Ｉ線レジスト膜１２ａの厚い部分のガラスマスク１５上のドットパターンの開口率は、有効画素領域２のガラスマスク１５上のドットパターンの開口率より大きいため、現像時の膜減り量が有効画素領域２の中央部よりもその端部の方が大きくなり、その結果、有効画素領域２には、所望の曲率半径を有すると共に、各受光部６にそれぞれ対応して２次元状でマトリクス状に配列されたレジストパターン（レンズ形状）が均一な各層内レンズ１２が形成される。
【００７５】
要するに、本実施形態１の固体撮像素子１の製造方法は、半導体基板４（または半導体層）に、入射光を撮像する有効画素領域２とその周辺の周辺回路領域３を形成し、有効画素領域２と周辺回路領域３に層間絶縁膜１１を成膜する工程と、周辺回路領域３の層間絶縁膜１１上に金属配線１３を形成する金属層形成工程と、金属配線１３および層間絶縁膜１１上に透明膜１４を成膜する透明膜成膜工程と、透明膜１４上に、感光性材料膜としてのポジ型感光性Ｉ線レジスト膜１２ａを成膜する感光性材料膜成膜工程と、有効画素領域２のポジ型感光性Ｉ線レジスト膜１２ａに対して、照射光量を平面位置に応じて制御された透過率階調マスクであるガラスマスク１５を用いて、最も周辺回路領域３側の層内レンズ１２と有効画素領域２の中央部の層内レンズ１２とを含む複数の層内レンズ１２のレンズ形状が互いに同一になるようにパターンニングを行うパターンニング工程と、前述していないが、パターンニングが行われたレンズ形状のポジ型感光性Ｉ線レジスト膜１２ａに対して全面露光を行って、光吸収特性を失わせて、有効画素領域２の層間絶縁膜１１上に複数の層内レンズ１２を各画素に対応させて２次元状に形成する層内レンズ形成工程を有している。
【００７６】
この層内レンズ形成工程では、紫外線による全面露光により感光材をなくしている。レンズに感光材が残っていると、光透過率が悪くなるため、感光材を取り除いている。また、これによって、レンズ表面が滑らかになるトリートメント効果もある。
【００７７】
前述したように、本実施形態１では、金属配線１３を含む基板全面に透明膜１４を形成し、透明膜１４上の基板全面にポジ型感光性Ｉ線レジスト１２ａを形成する。周辺回路領域３側のポジ型感光性Ｉ線レジスト１２ａのレジスト膜厚が厚い部分に対応して、ドットパターンの開口率を大きくなるように変調させたガラスマスク１５を用いて、ポジ型感光性Ｉ線レジスト１２ａを露光して現像する。ポジ型感光性Ｉ線レジスト１２ａのレジスト膜厚が厚い部分（周辺回路領域３側）は光開口率が大きく設定されている。このため、周辺回路領域３側のポジ型感光性Ｉ線レジスト１２ａでは現像時の膜減り量が大きく、現像後の層内レンズ１２のレンズ高さは、有効画素領域２の中央部とその周辺端部の各層内レンズ１２で均一または同一で、有効画素領域２内の複数の全層内レンズ１２で均一または同一になる。
【００７８】
したがって、金属配線１３が形成されている周辺回路部３と、金属配線１３が形成されていない有効画素領域２とに大きな段差があるにも拘わらず、有効画素領域２に配列して形成された複数の層内レンズ１２は、最も周辺回路領域３側に位置する層内レンズ１２と、有効画素領域２の中央部に位置する層内レンズ１２とは、同じ所定のレンズ寸法のレンズ径およびレンズ高さを有している。
【００７９】
即ち、本実施形態１によれば、例えば画素ピッチが小さくなって層内レンズ１２の高精細化が図られても、層内レンズ１２の幅および高さの均一性または同一性を保つことができて、有効画素領域２の全体での光の集光率および感度のバラツキを小さくすることができる。
【００８０】
また、上記層内レンズ１２の材料は、ポリイミド膜、酸化金属含有のポリイミド膜およびアクリル膜のうちの何れか１つで構成するようにしている。したがって、光学設計の観点から、層内レンズ１２の光屈折率を１．４〜２．２の範囲内で最適に設定することができる。
【００８１】
さらに、上記金属配線１３の膜厚は、０．５μｍ〜１．５μｍになっている。したがって、金属配線１３が形成されている周辺回路領域３と、金属配線１３が形成されていない有効画素領域２とに０．２μｍ〜１．５μｍの大きな段差があっても、有効画素領域２には、最も上記周辺回路領域３側に位置する層内レンズ１２と有効画素領域２の中央部に位置する層内レンズ１２とを、同じ所定のレンズ寸法のレンズ径およびレンズ高さを有するようにすることができる。
【００８２】
この結果、上記実施形態１を用いて形成されたＣＣＤイメージセンサによれば、有効画素領域２全体で光の集光率および感度のバラツキが小さく、高性能なＣＣＤイメージセンサの形成が可能になる。
【００８３】
以上により、本実施形態１によれば、有効画素領域２と周辺回路領域３間には金属配線１３によって段差があることに起因して、有効画素領域２の中央部から周辺回路領域３側になるほどポジ型感光性Ｉ線レジスト膜１２ａは厚い膜厚になるが、従来のように工程数を増やしてポジ型感光性Ｉ線レジスト膜１２ａの表面を平坦化することなく、照射光量を平面位置に応じて制御された透過率階調マスクとしてのガラスマスク１５を用いて、膜厚が変化したポジ型感光性Ｉ線レジスト膜１２ａに対して直に均一なレンズ形状を形成できるので工程が簡略化できる。また、従来では、ポジ型感光性Ｉ線レジスト膜１２ａの表面を平坦化するときの膜減り誤差を考えると、均一で同一なレンズ形状を得るところまでは全く至っていないのに対して、本発明では、有効画素領域２のポジ型感光性Ｉ線レジスト膜１２ａに対して、照射光量を平面位置に応じて制御されたガラスマスク１５を用いて、最も周辺回路領域３側の層内レンズ１２と有効画素領域２の中央部の層内レンズ１２とを含む複数の層内レンズ１２のレンズ形状が同一になるようにパターンニングを行うことができるため、高段差を有する基板上に層内レンズ１２を、均一で同じレンズ形状に形成することができる。
【００８４】
したがって、金属配線１３が形成されている周辺回路領域３と、金属配線１３が形成されてはいない有効画素領域２とに大きな段差が設けられているにも拘わらず、有効画素領域２に配列して形成された複数の層内レンズ１２であって、最も周辺回路領域３側に位置する層内レンズ１２と、有効画素領域２の中央部に位置する層内レンズ１２とを含む総ての複数の層内レンズ１２は、同じ所定のレンズ寸法のレンズ径およびレンズ高さを有しているため、例えば画素ピッチが小さくなって層内レンズ１２の高精細化が図られても、層内レンズ１２の幅および高さの均一性を保つことができる。したがって、有効画素領域２の全体での入射光の集光率および受光部６の受光感度のバラツキを小さくすることができて、集光率の向上と集光ムラおよび受光感度ムラの改善を更に行うことができる。
【００８５】
なお、上記実施形態１においては、ポジ型感光性Ｉ線レジスト１１３ａの露光時に使用する光の波長を３６５ｎｍとしている。しかしながら、３６５ｎｍに限定されるものではなく、３６５ｎｍ〜４３６ｎｍの範囲内の波長であればよい。要するに、層内レンズ１２の樹脂材料は、ポジ型感光性材料であって、３６５ｎｍ以上４３６ｎｍ以下の波長光に対する光吸収特性を有する感光基とアルカリ現像液に可溶な樹脂とを含んでいる。
【００８６】
また、本発明は、ＣＣＤ固体撮像素子の製造方法のみに限定したものではなく、ＣＭＯＳ固体撮像素子の製造方法の層内レンズの製造方法にも適用でき、これにも限らず、高段差を有する半導体基板上にスピンコート法により膜を形成するレンズ形成工程の全てに適用することが可能である。
【００８７】
なお、本実施形態１では、パターンニングが行われたレンズ形状のポジ型感光性Ｉ線レジスト膜１２ａに対して全面露光を行って、残った感光材の光吸収特性を失わせて、有効画素領域２の層間絶縁膜１１上に複数の層内レンズ１２を各画素に対応させて２次元状に形成する層内レンズ形成工程により、残った感光材をなくすように構成したが、これに限らず、パターンニングが行われたレンズ形状のポジ型感光性Ｉ線レジスト膜１２ａに対して熱処理を行って樹脂硬化させて、有効画素領域２の層間絶縁膜１１上に複数の層内レンズ１２を各画素に対応させて２次元状に形成する層内レンズ形成工程により、残った感光材をなくすように構成してもよい。この場合の層内レンズ形成工程では、熱処理によって樹脂硬化させていると共に感光材をなくしている。レンズに感光材が残っていると、光透過率が悪くなるため、感光材をなくしている。また、この熱処理によって、レンズ表面が滑らかになるトリートメント効果もある。
【００８８】
また、本実施形態１では、固体撮像素子１の製造方法として、金属層形成工程後に、金属配線１３の保護の観点から、金属配線１３および層間絶縁膜１１上に透明膜１４を成膜する透明膜成膜工程を設け、透明膜１４上に、感光性材料膜としてのポジ型感光性Ｉ線レジスト膜１２ａを成膜する感光性材料膜成膜工程を設けたが、これに限らず、透明膜１４を設けない場合には、金属層形成工程後に、金属配線１３および層間絶縁膜１１上に、感光性材料膜としてのポジ型感光性Ｉ線レジスト膜１２ａを成膜する感光性材料膜成膜工程を設けるようにしてもよい。いずれにしても、この透明膜１４は、金属配線１３の保護の観点から設ける方が望ましい。
【００８９】
（実施形態２）
図４は、本発明の実施形態２として、本発明の実施形態１の固体撮像素子を撮像部に用いた電子情報機器の概略構成例を示すブロック図である。
【００９０】
図４において、本実施形態２の電子情報機器９０は、上記実施形態１の固体撮像素子１からの撮像信号に対して所定の信号処理を施してカラー画像信号を得る固体撮像装置９１と、この固体撮像装置９１からのカラー画像信号を記録用に所定の信号処理した後にデータ記録可能とする記録メディアなどのメモリ部９２と、この固体撮像装置９１からのカラー画像信号を表示用に所定の信号処理した後に液晶表示画面などの表示画面上に表示可能とする液晶表示装置などの表示部９３と、この固体撮像装置９１からのカラー画像信号を通信用に所定の信号処理をした後に通信処理可能とする送受信装置などの通信部９４と、この固体撮像装置９１からのカラー画像信号を印刷用に所定の印刷信号処理をした後に印刷処理可能とするプリンタなどの画像出力部９５とを有している。なお、この電子情報機器９０として、これに限らず、固体撮像装置９１の他に、メモリ部９２と、表示部９３と、通信部９４と、プリンタなどの画像出力部９５とのうちの少なくともいずれかを有していてもよい。
【００９１】
この電子情報機器９０としては、前述したように例えばデジタルビデオカメラ、デジタルスチルカメラなどのデジタルカメラや、監視カメラ、ドアホンカメラ、車載用後方監視カメラなどの車載用カメラおよびテレビジョン電話用カメラなどの画像入力カメラ、スキャナ装置、ファクシミリ装置、カメラ付き携帯電話装置および携帯端末装置（ＰＤＡ）などの画像入力デバイスを有した電子機器が考えられる。
【００９２】
したがって、本実施形態２によれば、この固体撮像装置９１からのカラー画像信号に基づいて、これを表示画面上に良好に表示したり、これを紙面にて画像出力部９５により良好にプリントアウト（印刷）したり、これを通信データとして有線または無線にて良好に通信したり、これをメモリ部９２に所定のデータ圧縮処理を行って良好に記憶したり、各種データ処理を良好に行うことができる。
【００９３】
以上のように、本発明の好ましい実施形態１、２を用いて本発明を例示してきたが、本発明は、この実施形態１、２に限定して解釈されるべきものではない。本発明は、特許請求の範囲によってのみその範囲が解釈されるべきであることが理解される。当業者は、本発明の具体的な好ましい実施形態１、２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００９４】
本発明は、被写体からの光が集光されて入射され、この入射光を光電変換して撮像する複数の受光部が２次元状に設けられた固体撮像素子およびその製造方法、この固体撮像素子を画像入力デバイスとして撮像部に用いた例えばデジタルビデオカメラおよびデジタルスチルカメラなどのデジタルカメラや、監視カメラなどの画像入力カメラ、スキャナ装置、ファクシミリ装置、テレビジョン電話装置、カメラ付き携帯電話装置などの電子情報機器の分野において、有効画素領域の感光性材料膜に対して、照射光量を平面位置に応じて制御された透過率階調マスクを用いて、最も周辺回路領域側の層内レンズと有効画素領域の中央部の層内レンズとを含む複数の層内レンズのレンズ形状が同一になるようにパターンニングを行うため、従来のように工程数の増加がなく工程を簡略化できて、高段差を有する基板上に層内レンズを、均一で同じレンズ形状に形成できて、集光率の向上と集光ムラおよび受光感度ムラの改善を更に行うことができる。
【符号の説明】
【００９５】
１  固体撮像素子
２  有効画素領域
３  周辺回路領域
４  半導体基板
５  ロコス酸化膜
６  受光部
７  電荷転送部
８  ゲート絶縁膜
９  転送電極
１０  遮光膜
１１  層間絶縁膜
１２  層内レンズ
１２ａ  ポジ型感光性Ｉ線レジスト膜
１３  金属配線
１４  透明膜
１５  ガラスマスク
９０  電子情報機器
９１  固体撮像装置
９２  メモリ部
９３  表示部
９４  通信部
９５  画像出力部
【図１】
2012156212.tif 000003
【図２】
2012156212.tif 000004
【図３】
2012156212.tif 000005
【図４】
2012156212.tif 000006
【図５】
2012156212.tif 000007
【図６】
2012156212.tif 000008